Brevet FR2620864A1 — publié le 19890324

i MATERIAUX SUPRACONDUCTEURS ET LEUR PROCEDE DE PREPARATION La présente invention a trait au domaine des matériaux supracon- ducteurs. On sait que la supraconductivité se caractérise entre autre par la disparition de toute résistance électrique dans un corps porté a très basse température. Jusqu'à un passé récent, l'état supraconducteur dans certains matériaux n'apparaissait qu'en-dessous d'une température seuil, dite "température critique", généralement proche du zéro absolu. Une telle contrainte a constitué à l'évidence un frein sérieux au développement sur une grande échelle de toutes les applications pratiques poten- tielles pouvant découler de la supraconductivité. Or, depuis peu, des recherches ont permis de mettre en évidence de nouveaux matériaux qui présentent des propriétés supraconductrices à plus hautes températures, c'est-à-dire des températures s'étalant de 70 à 90 K, voire jusqu'à 100 K. Ces matériaux sont pour la plupart à base de terres rares, d'alcalinoterreux, de métaux de transition et d'oxygène. Plus spécifiquement, les systèmes étudiés les plus prometteurs semblent être ceux à base d'yttrium et/ou lanthane, de baryum et/ou de stron- tium et/ou de calcium, de cuivre et/ou de nickel et/ou de cobalt et/ou de manganèse, et d'oxygène. La méthode de synthèse généralement décrite dans la littérature pour aboutir à ces matériaux repose sur une réaction en phase solide, à hautes températures (1 000 C), entre des oxydes et/ou des sels contenant un anion volatil (par exemple le carbonate) des éléments correspondants, ces derniers composés se présentant sous forme de poudres. Toutefois, ce procédé présente l'inconvénient d'être d'un con- trôle délicat et conduit à des poudres dont l'aptitude au frittage peut paraître insuffisante. Or, au niveau de certaines applications pratiques, seule l'utili- sation des produits frittés supraconducteurs présente un intérêt réel. Il est donc essentiel de pouvoir disposer de matériaux frittés, denses et homogènes, ayant conservé les propriétés intrinsèques de supraconductivité des poudres de départ. Il en découle la nécessité de disposer tout d'abord de poudres supraconductrices homogènes présentant de bonnes aptitudes au frittage. La présente invention a donc pour but de résoudre les problèmes ci-dessus et de proposer des moyens simples, efficaces et de mise en oeuvre aisée, pour obtenir de manière reproductible tant des poudres supraconductrices homogènes présentant une excellente aptitude au frittage que des matériaux frittés supraconducteurs de haute densité. On a maintenant trouvé, et il s'agit là d'un des premiers objets de la présente invention, que l'on peut obtenir des poudres fines supraconductrices et frittables au moyen du procédé de préparation selon l'invention, ledit procédé étant caractérisé en ce qu'il comprend les étapes suivantes: a) on prépare une solution aqueuse & base de nitrates et/ou d'acétates d'au moins une terre rare, d'au moins un alcalinoterreux et d'au moins un métal de transition; b) on sèche ladite solution par atomisation c) on calcine le produit séché d) on opère éventuellement le broyage de la poudre calcinée. Dans l'expose qui suit de la présente invention, on entend par terre rare d'une part tout élément du Tableau Périodique dont le numéro atomique est compris, inclusivement, entre 57 et 71, et d'autre part l'yttrium qui, par convention, est assimilé ici à une terre rare. Les terres rares particulièrement préférées pour la mise en oeuvre du procédé selon l'invention sont l'yttrium et le lanthane. D'autre part, les alcalino-terreux utilisables dans le présent procédé sont principalement le calcium, le baryum et le strontium. Enfin, les métaux de transition sont préférentiellement choisis parmi le cuivre, le nickel, le manganèse, le cobalt et le fer. Le choix des éléments au sein des familles ci-dessus se fera bien entendu en fonction de la nature et de la composition de la poudre supraconductrice que l'on désire obtenir. De même, les proportions entre les divers éléments au sein de la solution de départ sont ajustées classiquement en fonction de la stoechiométrie désirée dans le produit final, celle-ci devant naturel- lement correspondre à l'obtention des propriétés supraconductrices. Le procédé selon l'invention s'applique ainsi particulièrement bien & la fabrication des systèmes supraconducteurs du type Y-Ba-Cu-O. Ces systèmes ont été étudiés notamment dans un article paru dans le Journal of American Chemical Society, 1987, 109, 2528-2530. Selon l'invention, la terre rare, l'alcalino-terreux et le metal de transition sont présents dans la solution aqueuse initiale soit sous forme de nitrates soit sous forme d'acétates, soit encore sous forme d'un mélange des deux sels. Toutefois, préférentiellement, on opère avec une solution de nitrates. A l'issue de cette étape de préparation, on procède au séchage de la solution. Selon l'invention, ce séchage est réalisé par atomisation, c'est a dire par pulvérisation de la solution dans une atmosphère chaude. L'atomisation peut être réalisée au moyen de tout pulvérisateur connu en soi, par exemple par une buse de pulvérisation du type pomme d'arrosoir ou autre. Sur les diverses techniques de pulvérisation susceptibles d'être mise en oeuvre dans le présent procédé, on pourra se référer notamment à l'ouvrage de référence de MASTERS intitulé "SPRAY DRYING" (deuxième édition, 1976, édition Gerge Godwin - London). Toutefois, préférentiellement, on réalise ce séchage dans un réacteur "flash", par exemple du type mis au point par la Demanderesse et décrit notamment dans les brevets français n 2 257 326, 2 419 754 et 2 431 321. Dans ce cas, les gaz traitants sont animés d'un mouve- ment hélicoïdal et s'écoulent dans un puits-tourbillon. La solution est injectée suivant une trajectoire confondue avec l'axe de symétrie des trajectoires hélicoïdales des gaz, ce qui permet de transférer parfaitement la quantité de mouvement des gaz à ladite solution. Les gaz assurent ainsi une double fonction: d'une part la pulvérisation, c'est à dire la transformation en fines gouttelettes, de la solution et d'autre part le séchage des gouttelettes obtenues. Par ailleurs, le temps de séjour des particules dans le réacteur est extrêmement faible, il est inférieur à 1/10 de seconde environ, ce qui supprime tout risque de surchauffe par suite d'un contact trop long avec les gaz. Selon les débits respectifs des gaz et de la solution, la température d'entrée des gaz est comprise entre 600 C et 900 C, de préférence comprise entre 700 et 900 , et la température de sortie du solide séché comprise entre 100 C et 300 C, de préférence entre C et 250 C. On obtient un produit sec présentant une granulométrie de l'ordre de quelques microns, comprise entre 1 et 10 microns par exemple. Le produit est ensuite calciné. La calcination est opérée à une température comprise entre 700 C et 1 000 C, de préférence comprise entre 850 C et 950 C. La durée de la calcination peut varier entre 30 mn et 24 heures par exemple, et de préférence entre 5 et 15 heures. Cette calcination est conduite sous atmosphère d'air ou tout mélange air/oxygène, mais de préférence sous air. D'autre part, selon un mode particulier de réalisation de l'invention, les produits calcinés sont refroidis très rapidement jusqu'à température ambiante, opération équivalente a une trempe, par exemple au moyen d'un balayage d'air froid. Le temps de refroidissement est généralement de l'ordre de quelques secondes. A la suite de cette calcination, on obtient une poudre supra- conductrice présentant une granulométrie macroscopique de 1 à 10 microns environ, les grains de 1 à 10 V étant constitués de cristal- lites élémentaires de taille comprise entre 100 X et 600 X environ. Les poudres obtenues doivent généralement être broyées, de préférence à sec, de manière à pouvoir conduire un bon frittage. La répartition granulométrique moyenne des poudres se situe alors entre environ 0,5 et 2 microns, de préférence entre 1 et 2 p. Ces poudres supraconductrices présentent la propriété remar- quable de pouvoir donner, après frittage, des matériaux frittés supraconducteurs, parfaitement homogènes, et dont la densité est supérieure à 95 % de la densité théorique du matériau considéré. La température de frittage des poudres est comprise entre 900 C et 1 000 C, et le temps de frittage généralement compris entre 2 et heures. De préférence, le frittage est réalisé sous atmosphère d'oxygène. Plus spécifiquement, les caractéristiques des poudres supracon- ductrices selon l'invention, au regard de leur aptitude au frittage, sont déterminées de la façon suivante: la poudre est tout d'abord pastillée avec ou sans liant, sous une pression uniaxiale de 1,5 T/cm2, puis frittée pendant 2 heures à une température de 950 C et refroidi en 7 heures jusqu'à température ambiante; on mesure alors la densité du produit obtenu. Dans tous les cas, on observe une densité finale supérieure à 95 % de la densité théorique du matériau considéré. D'autre part, on observe que le produit fritté obtenu presente de très bonnes propriétés supraconductrices. D'autres avantages et aspects de l'invention apparaitront à la lecture de l'exemple qui suit. Exemple Cet exemple illustre l'invention dans le cadre de la prépa- ration d'un matériau supraconducteur de formule Y-Ba -Cu -0 (6,5 x4 7). A - Préparation de la poudre Dans 11,5 1 d'eau à 70 C, on introduit 1,5 moles de nitrate d'yttrium, 3 moles de nitrate de baryum et 4,5 moles de nitrate de cuivre. Apres homogénéisation, la solution obtenue est séchée par atomisation. Le séchage a lieu dans un réacteur de type "flash", tel que décrit dans les brevets français n 2 257 326, 2 419 754 et 2 431 321. La température d'entrée des gaz est de 800 C, leur température de sortie de 250 C. La poudre obtenue après séchage est ensuite calcinée à 900 C sous air pendant un temps compris entre 10 et 15 heures, puis très rapidement ramenée à température ambiante. Puis, on effectue un broyage à sec jusqu'à l'obtention d'une poudre dont la granulométrie moyenne est inférieure à 2 Am. Les caractéristiques de la poudre obtenue sont alors les suivantes: surface spécifique (BET): 2,2 m /g - volume poreux total: 0,39 cm3/g dont un volume réel: 0,28 cm /g et un volume intergranulaire: 0,11 cm3/g domaine de porosité: 0,1-3 pm - diamètre moyen des pores: 0,9 pm granulométrie moyenne: 1,7 p - taille moyenne des cristallites: environ 300 A La répartition granulométrique des grains est la suivante (0 diamètre): 0 - >4 pm:10% -0,7 gm - 0 B - Frittage de la poudre La poudre est pastillée par pressage à sec uniaxial sous une pression de 1,5 T/cm, puis frittée à 950 C pendant 2 heures sous oxygène et refroidie en 7 heures jusqu'à température ambiante. On obtient un matériau présentant une densité égale à 96 % de sa densité théorique. Ce matériau est supraconducteur, sa température "onset" de début de transition est de 92 K et il répond à la formule moyenne Y-Ba2-Cu3-069. REVENDICATIONS 1. Procédé de préparation d'une poudre fine supraconductrice essern- tellemernt à base d'au moins une terre rare, d'au moins un aica- lino-terreux, d'au moins un métal de transition et d'oxygène, caractérisé en ce qu'il comprend les étapes suivantes: a) on prépare une solution aqueuse à base de nitrates et/ou d'acétates d'au moins une terre rare, d'au moins un alcalino-ter- reux et d'au moins un métal de transition; b) on sèche ladite solution par atomisation c) on calcine le produit séché - d) on opère éventuellement le broyage de la poudre calcinée. 2. Procéde selon la revendication 1 caractérisé en ce que ladite atomisation se fait en injectant ladite solution suivant une trajectoire confondue avec l'axe de symétrie d'un écoulement hélicoidal et puits-tourbillon de gaz chauds assurant la pulvérisa- tion puis le séchage, le temps de séjour des particules dans le réacteur étant inférieur à 1/10 de seconde environ. 3. Procéde selon la revendication 2 caractérisé en ce que la tempéra- ture d'entrée desdits gaz chauds est comprise entre 600 et 900 C. 4. Procédé selon la revendication 3 caractérisé en ce que ladite température d'entrée est comprise entre 700 et 900 C. 5. Procédé selon l'une quelconque des revendications 2 à 4 caractérisé en ce que la température de sortie du solide séché est comprise entre 100 et 300 . 6. Procédé selon la revendication 5 caractérisé en ce que ladite température de sortie est comprise entre 150 et 250 C. 7. Procédé selon l'une quelconque des revendications précédentes caractérisé en ce que ladite calcination s'effectue entre 700 C et 1 000 C, de préférence entre 850 C et 950 C. 8. Procédé selon l'une quelconque des revendications précédentes caractérisé en ce que la calcination s'effectue sous air. 9. Procédé selon l'une quelconque des revendications précédentes caractérisé en ce que les produits calcinés sont refroidis très rapidement jusqu'à température ambiante. 10.Procédé selon l'une quelconque des revendications précédentes caractérisé en ce que ledit broyage s'effectue à sec. 1l.Procedé selon la revendication 10 caractérisé en ce que ledit broyage amène les produits calcinés à une granulométrie moyenne inférieure à 2 microns, de préférence comprise entre.1 et 2 pm. 12.Procédé selon l'une quelconque des revendications précédentes caractérise en ce que l'on utilise une solution de nitrates. 13.Procéde selon l'une quelconque des revendications précédentes caractérisé en ce que les terres rares sont choisies parmi l'yttrium et le lanthane. 14.Procédé selon l'une quelconque des revendications précédentes caractérisé en ce que les alcalino-terreux sont choisis parmi le calcium, le baryum et le strontium. 15.Procéde selon l'une quelconque des revendications précédentes caractérise en ce que les métaux de transition sont choisis parmi le cuivre, le nickel, le manganèse, le cobalt et le fer. 16.Procédé selon l'une quelconque des revendications précédentes caractérisé en ce que l'on utilise une solution aqueuse de nitrates d'yttrium, de baryum et de cuivre 17.Poudre céramique supraconductrice essentiellement à base d'une terre rare, d'au moins un alcalino-terreux, d'au moins un métal De transition et d'oxygène, susceptible d'être obtenue par la mise en oeuvre d'un procéde tel que défini à l'une quelconque des revendications 1 à 16. 18 Matériau céramique fritté supraconducteur essentiellement à base d'une terre rare, d'au moins un alcalino-terreux, d'au moins un métal de transition et d'oxygène, susceptible d'être obtenu par frittage d'une poudre selon la revendication 17. 0 9 1 NA Al|